ТЕРМООБРАБАТЫВАЕМОЕ ИЗДЕЛИЕ С ПОКРЫТИЕМ, ИМЕЮЩЕЕ ОТРАЖАЮЩИЕ ИК-ИЗЛУЧЕНИЕ СЛОИ НА ОСНОВЕ НИТРИДА ТИТАНА И НИКЕЛЬ-ХРОМА

1. Изделие с покрытием, включающее покрытие, поддерживаемое стеклянной подложкой, причем покрытие содержит
первый диэлектрический слой, содержащий нитрид кремния;
первый отражающий инфракрасное (ИК) излучение слой, содержащий Ni и Cr, на стеклянной подложке поверх по меньшей мере первого диэлектрического слоя, содержащего нитрид кремния;
второй диэлектрический слой, содержащий нитрид кремния, на стеклянной подложке поверх по меньшей мере первого диэлектрического слоя, содержащего нитрид кремния, и первого отражающего ИК–излучение слоя, содержащего Ni и Cr;
второй отражающий ИК–излучение слой, содержащий нитрид титана, на стеклянной подложке поверх по меньшей мере второго диэлектрического слоя, содержащего нитрид кремния;
третий диэлектрический слой, содержащий нитрид кремния, на стеклянной подложке поверх по меньшей мере второго отражающего ИК–излучение слоя, содержащего нитрид титана;
причем покрытие не содержит отражающего ИК–излучение слоя на основе серебра; и
при этом изделие с покрытием имеет: коэффициент пропускания видимого света примерно 12-70%, коэффициент отражения видимого света со стороны стекла не более примерно 16%, коэффициент отражения видимого света со стороны пленки не более примерно 16%, значение a* при отражении со стороны стекла от –8 до +1,6 и цветовое значение а* при отражении со стороны пленки от –8 до +1,6.
2. Изделие с покрытием по п. 1, в котором покрытие содержит только два отражающих ИК–излучение слоя.
3. Изделие с покрытием по любому предшествующему пункту, в котором второй диэлектрический слой, содержащий нитрид кремния, расположен между первым и вторым отражающими ИК–излучение слоями и непосредственно контактирует с ними.
x
4. Изделие с покрытием по любому предшествующему пункту, в котором второй отражающий ИК–излучение слой, содержащий нитрид титана, содержит TiN, где x составляет от 0,8 до 1,2.
x
5. Изделие с покрытием по любому предшествующему пункту, в котором второй отражающий ИК–излучение слой, содержащий нитрид титана, содержит TiN, где x составляет от 0,9 до 1,1.
6. Изделие с покрытием по любому предшествующему пункту, в котором первый отражающий ИК–излучение слой содержит 0–8% кислорода (атомный %).
7. Изделие с покрытием по любому предшествующему пункту, в котором первый отражающий ИК–излучение слой содержит 0–5% кислорода (атомный %).
8. Изделие с покрытием по любому предшествующему пункту, в котором второй отражающий ИК–излучение слой содержит 0–8% кислорода (атомный %).
9. Изделие с покрытием по любому предшествующему пункту, в котором второй отражающий ИК–излучение слой содержит 0–5% кислорода (атомный %).
10. Изделие с покрытием по любому предшествующему пункту, в котором каждый из первого и второго отражающих ИК–излучение слоев содержит 0–5% кислорода (атомный %).
11. Изделие с покрытием по любому предшествующему пункту, в котором второй отражающий ИК–излучение слой состоит по существу из нитрида титана.
12. Изделие с покрытием по любому предшествующему пункту, в котором покрытие дополнительно содержит внешний слой, содержащий оксид циркония.
13. Изделие с покрытием по любому предшествующему пункту, в котором первый отражающий ИК–излучение слой, содержащий Ni и Cr, является нитридированным.
14. Изделие с покрытием по любому предшествующему пункту, в котором первый отражающий ИК–излучение слой дополнительно содержит Mo.
15. Изделие с покрытием по любому предшествующему пункту, в котором стеклянная подложка представляет собой прозрачную стеклянную подложку.
16. Изделие с покрытием по любому из пп. 1–14, в котором стеклянная подложка представляет собой зеленую стеклянную подложку.
17. Изделие с покрытием по любому предшествующему пункту, имеющее значение a* при отражении со стороны стекла от –6 до +1,0 и значение a* при отражении со стороны пленки от –6 до +1,0.
18. Изделие с покрытием по любому предшествующему пункту, имеющее коэффициент пропускания видимого света 15–36%.
19. Изделие с покрытием по любому предшествующему пункту, имеющее значение b* при отражении со стороны стекла от –14 до +9 и значение b* при отражении со стороны пленки от –14 до +9.
20. Изделие с покрытием по любому предшествующему пункту, имеющее значение b* при отражении со стороны стекла от –9 до +4 и значение b* при отражении со стороны пленки от –9 до +4.
21. Изделие с покрытием по любому предшествующему пункту, в котором покрытие состоит по существу из первого, второго и третьего диэлектрических слоев, содержащих нитрид кремния, и первого и второго отражающих ИК–излучение слоев и может необязательно содержать внешний слой, содержащий оксид циркония.
22. Изделие с покрытием по любому предшествующему пункту, в котором один или более из первого, второго и третьего диэлектрических слоев, содержащих нитрид кремния, дополнительно содержат кислород и допированы алюминием.
23. Изделие с покрытием по любому предшествующему пункту, являющееся термически закаленным и имеющее значение ΔΕ* (при отражении со стороны стекла) не более 3,0 после и/или вследствие термической закалки.
24. Изделие с покрытием по любому предшествующему пункту, представляющее собой монолитное окно.
n
25. Изделие с покрытием по любому предшествующему пункту, имеющее при измерении в монолите значение SHGC не более 0,52, нормальный коэффициент излучения (E) не более 0,50 и LSG по меньшей мере 0,50.
26. Изделие с покрытием по любому предшествующему пункту, имеющее LSG по меньшей мере 1,00 при измерении в монолите.
27. Изделие с покрытием по любому предшествующему пункту, в котором второй отражающий ИК–излучение слой, содержащий нитрид титана, на по меньшей мере 50 Å толще первого отражающего ИК–излучение слоя, содержащего Ni и Cr.
28. Изделие с покрытием по любому предшествующему пункту, в котором второй отражающий ИК–излучение слой, содержащий нитрид титана, на по меньшей мере 100 Å толще первого отражающего ИК–излучение слоя, содержащего Ni и Cr.
29. Изделие с покрытием по любому предшествующему пункту, в котором второй диэлектрический слой, содержащий нитрид кремния, на по меньшей мере 100 Å толще первого диэлектрического слоя, содержащего нитрид кремния.
30. Изделие с покрытием по любому предшествующему пункту, в котором первый отражающий ИК–излучение слой непосредственно контактирует с первым диэлектрическим слоем.
31. Изделие с покрытием по любому предшествующему пункту, в котором первый отражающий ИК–излучение слой, содержащий Ni и Cr, имеет толщину примерно 40–85 Å, а второй отражающий ИК–излучение слой, содержащий нитрид титана, имеет толщину примерно 130–300 Å.
32. Изделие с покрытием, включающее покрытие, поддерживаемое стеклянной подложкой, причем покрытие содержит
первый диэлектрический слой;
первый отражающий инфракрасное (ИК) излучение слой на стеклянной подложке поверх по меньшей мере первого диэлектрического слоя;
второй диэлектрический слой, содержащий нитрид кремния, на стеклянной подложке поверх по меньшей мере первого диэлектрического слоя и первого отражающего ИК–излучение слоя;
второй отражающий ИК–излучение слой, содержащий нитрид титана, на стеклянной подложке поверх по меньшей мере второго диэлектрического слоя, содержащего нитрид кремния;
третий диэлектрический слой на стеклянной подложке поверх по меньшей мере второго отражающего ИК–излучение слоя, содержащего нитрид титана;
причем покрытие не содержит отражающего ИК–излучение слоя на основе серебра; и
при этом изделие с покрытием при измерении в монолите имеет: коэффициент пропускания видимого света примерно 12-70%, коэффициент отражения видимого света со стороны стекла не более примерно 16%, коэффициент отражения видимого света со стороны пленки не более примерно 16%, значение a* при отражении со стороны стекла от –8 до +1,6 и цветовое значение а* при отражении со стороны пленки от –8 до +1,6.
33. Изделие с покрытием по п. 32, в котором покрытие содержит только два отражающих ИК–излучение слоя.
34. Изделие с покрытием по любому из пп. 32–33, в котором второй диэлектрический слой, содержащий нитрид кремния, расположен между первым и вторым отражающими ИК–излучение слоями и непосредственно контактирует с ними.
x
35. Изделие с покрытием по любому из пп. 32–34, в котором второй отражающий ИК–излучение слой, содержащий нитрид титана, содержит TiN, где x составляет от 0,8 до 1,2.
36. Изделие с покрытием по любому из пп. 32–35, в котором каждый из первого и второго отражающих ИК–излучение слоев содержит 0–5% кислорода (атомный %).
x
37. Изделие с покрытием по любому из пп. 32–36, в котором первый отражающий ИК–излучение слой содержит NiCr или TiN, где x составляет от 0,8 до 1,2.
38. Изделие с покрытием, включающее покрытие, поддерживаемое стеклянной подложкой, причем покрытие содержит
первый диэлектрический слой;
первый отражающий инфракрасное (ИК) излучение слой, содержащий NiCr, на стеклянной подложке поверх по меньшей мере первого диэлектрического слоя;
второй диэлектрический слой, содержащий нитрид кремния, на стеклянной подложке поверх по меньшей мере первого диэлектрического слоя и первого отражающего ИК–излучение слоя;
второй отражающий ИК–излучение слой, содержащий нитрид титана, на стеклянной подложке поверх по меньшей мере второго диэлектрического слоя, содержащего нитрид кремния;
третий диэлектрический слой на стеклянной подложке поверх по меньшей мере второго отражающего ИК–излучение слоя, содержащего нитрид титана;
причем покрытие не содержит отражающего ИК–излучение слоя на основе серебра; и
при этом изделие с покрытием при измерении в монолите имеет коэффициент пропускания видимого света примерно 12-70% и одно или более из: (a) коэффициента отражения видимого света со стороны стекла не более примерно 16%, (b) коэффициента отражения видимого света со стороны пленки не более примерно 16%, (c) значения a* при отражении со стороны стекла от –8 до +1,6 и (b) цветового значения а* при отражении со стороны пленки от –8 до +1,6.
39. Способ изготовления изделия с покрытием, включающего покрытие, поддерживаемое стеклянной подложкой, включающий
нанесение распылением первого диэлектрического слоя, содержащего нитрид кремния;
нанесение распылением первого отражающего инфракрасное (ИК) излучение слоя, содержащего NiCr, на стеклянную подложку поверх по меньшей мере первого диэлектрического слоя, содержащего нитрид кремния;
нанесение распылением второго диэлектрического слоя, содержащего нитрид кремния, на стеклянную подложку поверх по меньшей мере первого диэлектрического слоя, содержащего нитрид кремния, и первого отражающего ИК–излучение слоя, содержащего NiCr;
нанесение распылением второго отражающего ИК–излучение слоя, содержащего нитрид титана, на стеклянную подложку поверх по меньшей мере второго диэлектрического слоя, содержащего нитрид кремния; и
нанесение распылением третьего диэлектрического слоя, содержащего нитрид кремния, на стеклянную подложку поверх по меньшей мере второго отражающего ИК–излучение слоя, содержащего нитрид титана;
причем покрытие не содержит отражающего ИК–излучение слоя на основе серебра; и
при этом изделие с покрытием при измерении в монолите имеет коэффициент пропускания видимого света примерно 12-70% и одно или более из: коэффициента отражения видимого света со стороны стекла не более примерно 16%, коэффициента отражения видимого света со стороны пленки не более примерно 16%, значения a* при отражении со стороны стекла от –8 до +1,6 и цветового значения а* при отражении со стороны пленки от –8 до +1,6.